СПОСОБ СОЕДИНЕНИЯ ДВУХ ЗАГОТОВОК, ЗАГОТОВКИ И ПОЛУЧЕННЫЕ ПРОДУКТЫ

1. Способ соединения первой заготовки и второй заготовки, в котором по меньшей мере одна из первой и второй заготовок содержит по меньшей мере слой алюминия или алюминиевого сплава, при этом способ включает:
размещение первой и второй заготовок для сварки;
сварку лазерным лучом первой и второй заготовок по пути сварки, и
горячее деформирование и закалку подвергнутых сварке заготовок с образованием компонента,
при этом путь сварки объединяет поступательное перемещение по направлению сварки и колебательные перемещения по существу поперечно направлению сварки, при этом сварку осуществляют без использования присадки.
2. Способ по п. 1, отличающийся тем, что соединение первой заготовки и второй заготовки выбрано из группы, которая состоит из краевого соединения встык, соединения внапуск и соединения внахлест.
3. Способ по п. 2, отличающийся тем, что соединение первой заготовки и второй заготовки представляет собой краевое соединение встык с образованием заготовки, полученной посредством сварки «по выкройке».
4. Способ по любому из пп. 1-3, отличающийся тем, что первая заготовка и/или вторая заготовка содержит стальную подложку с покрытием, содержащим слой алюминия или алюминиевого сплава, и при этом указанная стальная подложка предпочтительно представляет собой сверхвысокопрочную сталь.
5. Способ по любому из пп. 1-4, отличающийся тем, что колебательные перемещения пути сварки следуют по схеме по существу кругового контура.
6. Способ по любому из пп. 1-4, отличающийся тем, что колебательные перемещения представляют собой возвратно-поступательные перемещения.
7. Способ по любому из пп. 1-6, отличающийся тем, что колебательное перемещение имеет частоту 400-1500 Гц, предпочтительно 600-1200 Гц.
8. Способ по п. 7, отличающийся тем, что колебательное перемещение имеет частоту 700-1000 Гц.
9. Способ по любому из пп. 1-8, отличающийся тем, что путь сварки имеет ширину 0,5-10 мм, предпочтительно 0,8-1,2 мм.
10. Способ по любому из пп. 1-9, отличающийся тем, что лазерный луч имеет размер пятна в диапазоне от 0,2 мм до 1 мм, предпочтительно от 0,5 мм до 1 мм.
11. Способ по любому из пп. 1-10, отличающийся тем, что лазерный луч имеет максимальную мощность в диапазоне от 0,5 кВт до 10 кВт, предпочтительно от 3 кВт до 6 кВт.
12. Способ по п. 1, отличающийся тем, что мощность лазерного луча динамически контролируют в ходе колебательного перемещения, и используют минимальную мощность, составляющую 10-50%, предпочтительно 20-45% от максимальной мощности.
13. Способ по любому из пп. 1-12, отличающийся тем, что поступательное перемещение по направлению сварки проводят лазером со скоростью в диапазоне от 1 м/мин до 10 м/мин, предпочтительно со скоростью в диапазоне от 2 м/мин до 8 м/мин.
14. Способ по любому из пп. 1-13, отличающийся тем, что зона сварки имеет по существу такую же прочность при растяжении, как смежные части компонента.
15. Способ по любому из пп. 1-14, отличающийся тем, что алюминиевое покрытие не удаляют перед сваркой полностью или частично.